(57)【要約】【課題】吸湿発熱、吸放湿性、保温性を兼ね備えた環境配慮型のシート状のわたの提供。【解決手段】吸放湿繊維と疎水性繊維が混合されてなるシート状のわたであって、該吸湿性繊維としての天然植物繊維カポック、及びセルロース繊維の合計混率が、２０〜６０ｗｔ％であり、かつ、該天然植物繊維カポックの混率と該セルロース繊維の混率のそれぞれが、４０ｗｔ％以下であり、該疎水性繊維としての合成繊維の混率が、４０〜８０ｗｔ％であり、かつ、目付が、６０〜１８０ｇ／ｍ２である、ことを特徴とするわた。【選択図】なし【特許請求の範囲】
【請求項１】
吸放湿繊維と疎水性繊維が混合されてなるシート状のわたであって、
該吸湿性繊維としての天然植物繊維カポック、及びセルロース繊維の合計混率が、２０〜６０ｗｔ％であり、かつ、該天然植物繊維カポックの混率と該セルロース繊維の混率のそれぞれが、４０ｗｔ％以下であり、
該疎水性繊維としての合成繊維の混率が、４０〜８０ｗｔ％であり、かつ、
目付が、６０〜１８０ｇ／ｍ２である、ことを特徴とするわた。
【請求項２】
吸湿発熱値が２〜８℃であり、吸放湿性が３〜１０％であり、かつ、保温性が６０〜７５％である、請求項１に記載のわた。
【請求項３】
前記セルロース繊維の単繊維繊度が、１．０ｄｔｅｘ以上１０ｄｔｅｘ以下であり、かつ、前記合成繊維の単繊維繊度が１．０ｄｔｅｘ以上１０ｄｔｅｘ以下である、請求項１又は２に記載のわた。
【発明の詳細な説明】
【技術分野】
【０００１】
本発明は、主に衣料に用いられる、吸湿発熱性、吸放湿性、保温性に優れた環境配慮型のシート状のわたに関する。
【背景技術】
【０００２】
従来から、冬の寒冷時期には身体の保温性を得るために、上下衣服に、表地布帛などの間に、羽毛や中入れわたといった保温材などを使用した、外気と内衣や肌との間に空気層を有する断熱構造とした防寒衣類を使用している。
このような防寒衣類に保温性を持たせる目的で使用される素材形態としては、羽毛、わた、最近では、粒状わたといった素材が使用されているのが一般的になってきている。
他方、吸放湿性、吸湿発熱性を有するアクリル系繊維やセルロース系繊維が開発されている（以下の特許文献１、２参照）。これらの繊維をわたに適用して温かさや軽さの機能を発現することも試みられているが、単に混用するだけでは、わた内の緻密な空気層が得られないことから、保温性に関して十分満足できるものは得られていない。
また、近年では、世界的に地球環境への意識が高まっており、廃プラスチック化や二酸化炭素の排出量の削減といった課題が企業に課せられている。また、この取り組みは、企業イメージにも大きく左右されるところである。
【０００３】
これらの問題を解決するため、一手法として、天然繊維素材を選定することが挙げられる。例えば、わた、麻、カポック、パンヤ、亜麻、大麻、芋麻、羊毛、アルパカ、カシミヤ、モヘヤなどが代表的であるが、その中でも最近一注目を浴びているのが植物繊維のカポックである。
一般に、植物繊維カポックは、これまで、軽量、撥水性、繊維が緻密な特性を持つ素材であることから、救命胴衣などの資材分野、枕やぬいぐるみなどの寝具、雑貨品の単なる詰めわたとして使用されていた。
しかしながら、植物繊維カポックのわた生産における加工に関しては、いくつかの問題点があった。その一つは、わた状にするとき、繊維長が短いため繊維が脱落し易いことである、また、製品のドライクリーニング後の繊維のへたりが発生し、高品質なわたを提供する上ではカポックの使用は敬遠されていた。
以下の特許文献３では、カポック綿と他の素材とを、結合剤を介して不均一に混合結合されている複合基材が開示されているが、結合剤を付与した後にキュアリングする工程が必要であり、風合いが低下し、生産性が悪化することもあった。また、本基材は車輛資材に限ったものであり、衣料用わたに要求される機能である吸湿発熱性、吸放湿性、保温性、更には低目付けを謳ったものではなく、本分野での実用化は進んでいない。
【先行技術文献】
【特許文献】
【０００４】
【特許文献１】国際公開第２０１７／０６９１９０号
【特許文献２】特開２０００−２５６９６２号公報
【特許文献３】特開昭５４−８８３６８号公報
【発明の概要】
【発明が解決しようとする課題】
【０００５】
かかる従来技術の問題点に鑑み、本発明が解決しようとする課題は、吸湿発熱性、吸放湿性、保温性を兼ね備えた環境配慮型のシート状のわたを提供することである。
【課題を解決するための手段】
【０００６】
本願発明者らは、かかる課題を解決すべく鋭意検討し実験を重ねた結果、軽くて、緻密であるうえに、中空率約８０％という高中空天然繊維のであるという植物繊維カポックの特徴を生かして、保温性、断熱効果の特性を発現させるために、主にこの植物繊維カポックを使用し、セルロース繊維と合成繊維を適正な混率で用いてわたを作ることで、わた本来の必要とされる特性（吸湿発熱性、吸放出性、保温率）が得られることを予想に見出し、本願発明を完成するに至ったものである。
【０００７】
すなわち、本発明は以下のとおりのものである。
［１］吸放湿繊維と疎水性繊維が混合されてなるシート状のわたであって、
該吸湿性繊維としての天然植物繊維カポック、及びセルロース繊維の合計混率が、２０〜６０ｗｔ％であり、かつ、該天然植物繊維カポックの混率と該セルロース繊維の混率のそれぞれが、４０ｗｔ％以下であり、
該疎水性繊維としての合成繊維の混率が、４０〜８０ｗｔ％であり、かつ、
目付が、６０〜１８０ｇ／ｍ２である、ことを特徴とするわた。
［２］吸湿発熱値が２〜８℃であり、吸放湿性が３〜１０％であり、かつ、保温性が６０〜７５％である、前記［１］に記載のわた。
［３］前記セルロース繊維の単繊維繊度が、１．０ｄｔｅｘ以上１０ｄｔｅｘ以下であり、かつ、前記合成繊維の単繊維繊度が１．０ｄｔｅｘ以上１０ｄｔｅｘ以下である、前記［１］又は［２］に記載のわた。
【発明の効果】
【０００８】
本発明に係るわたは、天然繊維カポック、セルロース繊維、及び合成繊維を適正な混率でバランスよく混綿することで、わた本来の特性である吸湿発熱性、吸放湿性、保温性に優れる環境配慮型のシート状わたであるため、例えば、防寒衣類に好適に利用可能である。
【発明を実施するための形態】
【０００９】
以下、本発明の実施形態について詳細に説明する。
本実施形態のわたは、吸放湿繊維と疎水性繊維が混合されてなるシート状のわたであって、
該吸湿性繊維としての天然植物繊維カポック、及びセルロース繊維の合計混率が、２０〜６０ｗｔ％であり、かつ、該天然植物繊維カポックの混率と該セルロース繊維の混率のそれぞれが、４０ｗｔ％以下であり、
該疎水性繊維としての合成繊維の混率が、４０〜８０ｗｔ％であり、かつ、
目付が、６０〜１８０ｇ／ｍ２である、ことを特徴とする。
本実施形態のわたは、好ましくは、吸湿発熱値が２〜８℃であり、吸放湿性が３〜１０％であり、かつ、保温性が６０〜７５％であるものである。また、前記セルロース繊維の単繊維繊度は、１．０ｄｔｅｘ以上１０ｄｔｅｘ以下であり、かつ、前記合成繊維の単繊維繊度は、１．０ｄｔｅｘ以上１０ｄｔｅｘ以下であることが好ましい。
【００１０】
本実施形態のわたは、吸湿性繊維と疎水性繊維が混合されてなり、吸湿性繊維の少なくとも一部に天然植物繊維カポック（以下、カポック繊維ともいう。）が含有されていることを特徴とする。
本明細書中、用語「吸湿性繊維」とは、天然植物繊維カポック、セルロース繊維等の公定水分率６％以上の繊維をいう。
カポックとは、東南アジアを中心に広く生育されるパンヤ科の木であり、その種子から採れる繊維（わた毛）を利用する目的で広く栽培されている。天然植物繊維カポックは、繊維長２〜７ｍｍほどの環境負荷が小さい植物繊維であり、極めて軽くて、緻密であるうえに、中空率約８０％という高中空構造であることを特徴とする。
【００１１】
本実施形態のわたには、天然植物繊維カポック、及びセルロース繊維が、合計混率２０〜６０ｗｔ％で含まれていることを特徴とする。合計混率が２０ｗｔ％以下であると、わたに必要とされる吸湿発熱、吸放湿、保温性が損なわれる。他方、合計混率が６０ｗｔ％を超えると、合成繊維、例えば、ポリエステル繊維の混率が低下することから、かさ高性や洗濯耐久性が著しく低下し、わた形態が保持されず、商品性が失われる。合計混率は、好ましくは２０〜５０ｗｔ％である。
【００１２】
本実施形態のわたには、カポック繊維が４０ｗｔ％以下の混率で含まれる必要がある。カポック繊維の混率が４０ｗｔ％を超えると、わた製品でのカポック繊維の脱落が多くなり、縫製時でのカポック繊維の飛散などで作業環境を悪化させることや、衣料製品の着用時や洗濯などでのカポック繊維の脱落により、わたとしての機能低下や、わたを縫い合わした衣料表面の外見が悪くなる。カポック繊維の混率は、好ましくは３０ｗｔ％以下である。
【００１３】
本実施形態のわたには、吸湿性繊維として、カポック繊維以外にセルロース繊維が４０ｗｔ％以下の混率で含まれていてもよい。セルロース繊維としては、天然繊維の綿、麻や、再生セルロース繊維のキュプラ・アンモニウム・レーヨン、ビスコース・レーヨン、溶剤紡糸セルロース繊維などが挙げられる。
【００１４】
本実施形態のわたには、疎水性繊維である合成繊維が４０〜８０ｗｔ％の混率で含まれる。混率がこの範囲であれば、吸湿性繊維の効果を下げずに、わたとしての強度等の特性を付与でき、かさ高性や洗濯耐久性に優れ、特にドライクリーニング後のへたりやわたの偏りを抑制し、必要とされるわた形態を保持することができる。合成繊維としてはポリエステル繊維、ポリアミド繊維（ナイロン）などが挙げられるが、植物由来のポリ乳酸繊維であれば、エコ商品として謳うことができ、好ましい。
【００１５】
本実施形態のわたは、シート状であって、その目付が、６０〜１８０ｇ／ｍ２である。
本明細書中、用語「シート状のわた」とは、繊維を積層してシート状に広げ（ウェブという。）、繊維間を適度に結合させて、布状（不織布様）に仕上げたものである。繊維間を結合させる手段としては、接着剤樹脂による化学的接着（ケミカルボンド、レジンボンド）、加熱による融着（サーマルボンド）、鉤（かぎ）付きの針による機械的な絡み合わせ（ニードルパンチ）、高圧水流の噴射による絡み合わせる水流交絡あるいはスパンレース、ウェブを縫い合わせるステッチボンド等が挙げられ、特に制限はないが、本実施形態では、カポック繊維の脱落を防ぐために接着剤樹脂をシート表面に塗布して接着する方法が好ましい。
本実施形態のわたの目付が６０ｇ／ｍ２未満であると、カポックを混繊した時に均繊性が損なわれ、目付が１８０ｇ／ｍ２を超えると、シート状わたの本来の形態や薄さなどといった要件が満たされない。本実施形態のわたの目付は、好ましくは６０ｇ／ｍ２以上１５０ｇ／ｍ２以下である。
【００１６】
本実施形態のわたを構成する各繊維は、わたの性能を満足させるために、それぞれ以下の形状であることが好ましい。
カポック繊維は、天然繊維であるため不均一な形状であるが、繊維長７〜１５ｍｍ、単繊維繊度０．１５ｄｔｅｘ以上０．３０ｄｔｅｘ以下の範囲であることが好ましい。
セルロース繊維は、繊維長３０〜６０ｍｍ、単繊維繊度１．０ｄｔｅｘ以上１０ｄｔｅｘ以下であることが好ましい。
合成繊維は、繊維長３０〜６０ｍｍ、単繊維繊度１．０ｄｔｅｘ以上１０ｄｔｅｘ以下であることが好ましい。
【００１７】
本実施形態のわたは、後述する方法で測定される吸湿発熱性が２〜８℃、吸放湿性が３〜１０％、保温性が６０〜７５％という優れた性能を発現することができる。
【実施例】
【００１８】
以下、実施例、比較例により本発明を具体的に説明する。
尚、以下の実施例では、具体的な材料名や数値等を挙げて説明しているが、本発明はこれらに限定されるものではないことは言うまでもない。
各繊維の公定水分率としては、ＪＩＳ  ０１０５  繊維製品の物理試験方法通則記載の測定方法で測定した値を採用した。
【００１９】
（実施例１）
天然植物繊維カポック（繊度０．１５〜０．３０ｄｔｅｘ、繊維長９〜１５ｍｍの範囲、公定水分率６％以上）、キュプラ・アンモニウム・レーヨン繊維（繊度１．４ｄｔｅｘ、繊維長５１ｍｍ、公定水分率１１％）、ポリエステル繊維（繊度３．３ｄｔｅｘ、繊維長５１ｍｍ、公定水分率０．４％）を、２０：３０：５０の比率で、混綿、カーディング、シート状に積層させ、レジンボンド法にて、平均目付９０ｇ／ｍ２、１５７ｃｍ幅のシート状に形成されたわたを得た。
【００２０】
（実施例２）
植物繊維カポックとポリエステル繊維を３０：７０の比率で含有させる以外は、実施例１と同様にして、混綿、カーディング、シート状に積層させ、レジンボンド法にて、平均目付９０ｇ／ｍ２、１５７ｃｍ幅のシート状に形成されたわたを得た。
【００２１】
（実施例３）
植物繊維カポック、キュプラ・アンモニウム・レーヨン繊維、ポリエステル繊維を３０：２０：５０の比率で含有させる以外は、実施例１と同様にして、混綿、カーディング、シート状に積層させ、レジンボンド法にて、平均目付９０ｇ／ｍ２、１５７ｃｍ幅のシート状に形成されたわたを得た。
【００２２】
（実施例４）
植物繊維カポックとポリエステル繊維を４０：６０の比率で含有させる以外は、実施例１と同様にして、混綿、カーディング、シート状に積層させ、レジンボンド法にて、平均目付９０ｇ／ｍ２、１５７ｃｍ幅のシート状に形成されたわたを得た。
【００２３】
（比較例１）
ポリエステル繊維（繊度３．３ｄｔ、繊維長５１ｍｍ）を混綿、カーディング、シート状に積層させ、レジンボンド法にて、平均目付９０ｇ／ｍ２、１５７ｃｍ幅のシート状に形成されたポリエステル１００ｗｔ％のわたを得た。
【００２４】
（比較例２）
ポリエステル繊維中空糸（繊度６．６ｄｔｅｘ、繊維長５１ｍｍ）を混綿、カーディング、シート状に積層させ、レジンボンド法にて、平均目付９０ｇ／ｍ２、１５７ｃｍ幅のシート状に形成されたポリエステル１００ｗｔ％のわたを得た。
【００２５】
以上のようにして作製された実施例、比較例のわたについて、吸湿発熱性、吸放湿性、保温性、洗濯耐久性を以下のようにして測定、評価した。
（１）吸湿発熱性（℃）
わた試料１２ｃｍ×１２ｃｍを恒温乾燥機内で１０５℃、１時間放置させた後、一般に言う環境試験室にて、温度２０℃、湿度５％ＲＨの環境下６時間放置させた後、温度２０℃、湿度６５％ＲＨの環境下に５分間放置したときのわたの表面温度変化のピーク値を赤外線サーモグラフィーにて測定して、高湿度環境による温度上昇（℃）を算出した。
【００２６】
（２）吸放湿性（％）
わた試料２０ｃｍ×２０ｃｍを恒温乾燥機内で１０５℃、２時間放置させて絶乾状態にした後、このわた重量を基に、温度３０℃、湿度９５％ＲＨの初期の環境下に５時間放置させた後、温度３０℃、湿度３０％ＲＨ環境下に５時間放置した時のわたの重量変化を経時的に測定していき、わたの絶乾重量から算出される吸湿された初期の環境下での水分率の最大値から、その後の環境下で放出された水分率の最小値の差を算出した。
【００２７】
（３）保温性（％）
ＪＩＳ  Ｌ  １０９６  Ａ法（恒温法）に準じて測定するものであり、外気温度は、２１．８℃、発熱体表面温度は、３６℃とした。
【００２８】
（４）洗濯耐久性
わた試料３０ｃｍ×３０ｃｍ（目付９０ｇ／ｍ２）をポリエステル平織生地（繊度  経：５６ｄｔｅｘ、緯：８４ｄｔｅｘ、密度  経：４８本／ｃｍ、緯：３５本／ｃｍ）で袋状にして四方を本縫いし、そのサンプルを一般商業洗い石油系ドライクリーニングにて３回処理した。その後、ポリエステル生地を外し、わたのシート形状やわた偏りを以下の評価基準で官能評価した：
「〇」：問題なし、
「△」：やや形状・わたの偏り発生、
「×」：著しくわたの損傷あり。
上記評価基準において、「△」以上の評価を良好と判断した。
それぞれ作製したわたの吸湿発熱性、吸放湿性、保温性、洗濯耐久性の測定結果を以下の表１に示す。
【００２９】
【表１】
2020090732.tif 000002
【産業上の利用可能性】
【００３０】
本発明に係るわたは、天然繊維カポック、セルロース繊維、及び合成繊維を適正な混率でバランスよく混綿することで、吸湿発熱性、吸放湿性、保温性などの高い機能を有する、環境配慮型のシート状わたであるため、例えば、防寒衣類に好適に利用可能である。